(57)【要約】【課題】貴金属合金等の歯科材料と歯科用合着材または接着材との接着性の改善と、耐水性および耐久性の改善を付与することができ、さらに簡便に歯科材料の表面処理が可能な歯科材料用表面改質材を提供すること。【解決手段】本発明の歯科材料用表面改質材は、歯科材料への衝突および／または摩擦により、トライボケミカル反応を引き起こす歯科材料用表面改質材であり、当該トライボケミカル反応によって、前記歯科材料表面の原子と結合する官能基（ａ１）および、当該歯科材料表面の接着性を向上させる官能基（ａ２）を有する改質化合物（Ａ）が、担体粒子（Ｂ）に担持されてなることを特徴とする。【選択図】なし【特許請求の範囲】
【請求項１】
歯科材料への衝突および／または摩擦により、トライボケミカル反応を引き起こす歯科材料用表面改質材であり、
当該トライボケミカル反応によって、前記歯科材料表面の原子と結合する官能基（ａ１）および、当該歯科材料表面と歯科用合着材または接着材との接着性を向上させる官能基（ａ２）を有する改質化合物（Ａ）が、担体粒子（Ｂ）に担持されてなることを特徴とする歯科材料用表面改質材。
【請求項２】
前記担体粒子（Ｂ）が、セラミックスであることを特徴とする請求項１に記載の歯科材料用表面改質材。
【請求項３】
前記担体粒子（Ｂ）が、アルミナであることを特徴とする請求項２に記載の歯科材料用表面改質材。
【請求項４】
前記担体粒子（Ｂ）の重量平均粒径が、１〜５００μｍであることを特徴とする請求項１〜３の何れか１項に記載の歯科材料用表面改質材。
【請求項５】
前記改質化合物（Ａ）が、チオリン酸系化合物、チオリン酸クロリド系化合物、トリアジンジチオン誘導体、チオウラシル誘導体およびチオクト酸誘導体からなる群から選択される化合物であることを特徴とする請求項１〜４の何れか１項に記載の歯科材料用表面改質材。
【請求項６】
前記改質化合物（Ａ）が、シラン系カップリング剤、チタン系カップリング剤、アルミニウム系カップリング剤、トリメリット酸誘導体系化合物、カルボン酸系化合物およびリン酸系化合物からなる群から選択される化合物であることを特徴とする請求項１〜４の何れか１項に記載の歯科材料用表面改質材。
【請求項７】
前記改質化合物（Ａ）が、無機粒子（Ｂ）に、０．０００５〜１０μｍの平均厚さで担持されていることを特徴とする請求項１〜６の何れか１項に記載の歯科材料用表面改質材。
【請求項８】
前記改質化合物（Ａ）と前記担体粒子（Ｂ）との重量比（（Ａ）／（Ｂ））が、
０．００１／９９．９９９〜５０／５０であることを特徴とする請求項１〜７の何れか１項に記載の歯科材料用表面改質材。
【請求項９】
前記金属製歯科材料への衝突および／または摩擦が気相中にて行われるために使用されることを特徴とする請求項１〜８の何れか１項に記載の歯科材料用表面改質材。
【発明の詳細な説明】
【技術分野】
【０００１】
本発明は、歯科材料表面を改質するための歯科材料用改質材に関し、特に金属製の歯科材料表面を改質して、この歯科材料表面とレジン系接着材等の歯科用接着材との接着性を向上させるための歯科材料用改質材に関する。
【背景技術】
【０００２】
義歯を作製する際あるいはインレー、クラウン等の修復物（補綴物）を歯に固定する際に、歯科用接着材が用いられる。特に、義歯や修復物などの歯科材料が金属製である場合、材料表面と接着材との間に十分な接着性が得られない場合がある。そのために、材料表面と接着材との間に、強く、かつ、より高い耐久性がある接着を付与すべく、該材料表面の接着材被着面には表面処理が施される。
【０００３】
このような表面処理法として、材料表面を、サンドブラスト処理する方法、超音波洗浄する方法、スズでメッキする方法、加熱する方法、プライマーを塗布する方法等が提案されている。
【０００４】
一般的には、材料表面に対して、アルミナなどのセラミックス微粒子を噴射するサンドブラスト処理の後、金属接着性単量体を含有するプライマーを筆やスポンジを使って、あるいは被着体である歯科材料表面に直接滴下することによって塗布する方法が一般的である。
【０００５】
サンドブラスト処理は、歯科材料表面に付着している接着阻害物質を取り除く点、材料表面を極めて僅かに削り取り微細な凹凸を形成する点、材料表面の実質的な表面積を増やす点など、いずれも接着に寄与する効果を発揮することができる。
【０００６】
一方、プライマーとして、改質される対象物の材質ごとに適した種々のプライマー組成物が提案されている。
例えば、特許文献１〜３では、コバルト、クロム、銅、チタン、スズ、鉄、ニッケル、アルミニウムなどの非貴金属製あるいはその合金製の対象物用のプライマーが開示されている。
【０００７】
具体的には、トリメリット酸誘導体（特許文献１）や、カルボン酸基（特許文献１）、リン酸基（特許文献２）、ホスホン酸基（特許文献３）を有する（メタ）アクリル系の接着性重合性単量体が挙げられる。
【０００８】
さらに、特許文献４〜１０では、金、白金、パラジウム、銀などの貴金属製とその合金製の対象物用のプライマーが開示されている。
具体的には、チオリン酸基含有化合物（特許文献４）、チオリン酸クロリド基含有化合物（特許文献５）、トリアジンジチオン誘導体（特許文献６）、チオウラシル誘導体（特許文献７〜９）、チオクト酸誘導体（特許文献１０）などを有する接着性重合性単量体が挙げられる。
【０００９】
このような、プライマー、特に従来の貴金属合金用プライマーの多くは、硫黄を成分として分子中に持つ接着性重合性単量体であり、対象物の金属元素と直接結合することによって接着力を発現する。
【００１０】
しかしながら、従来のサンドブラスト処理によっても、対象物表面の金属元素は一時的に外界に露出するものの、大気中において、露出した金属元素は数秒後には水酸基、酸化膜、水分子などによって覆われてしまう。そのために、サンドブラスト処理後にプライマーを塗布したとしても、硫黄を成分として分子中に持つ接着性重合性単量体と金属元素とが直接接触することは困難であり、接着性の向上（表面改質）には限界があった。
【００１１】
ところで、固体と固体を摩擦すると発熱し、摩擦接触点近傍からマイクロプラズマが発生し、さらに、この摩擦中において、電子、イオン、光子などのエネルギー性粒子の放出される現象（triboemission）が知られている。また、摩擦後であっても、周囲気体の放電により生じたマイクロプラズマによって、電子や光子が放出されるが、経時的に減弱する（ｐｏｓｔ−ｅｍｉｓｓｉｏｎ）。このような現象は、摩擦電磁気現象（triboelectromagnetic phenomena）と呼ばれ、大気中、各種ガス中、油中で観察されている。そして、この摩擦接触点近傍に発生するマイクロプラズマによって、単に摩擦発熱の温度上昇だけでは機構を説明できない特異な化学反応（トライボケミカル反応（tribochemical reaction））が発見されている。（例えば、非特許文献１参照。）
例えば、特許文献１１に開示されているように、上記トライボケミカル反応を利用してセラミックス表面に有機ケイ素化合物被膜を形成させる方法が試みられている。
【００１２】
しかしながら、この特許文献１２に開示された方法は、内燃機関のシリンダライナに使用されるセラミック製摺動部材の摺動面における潤滑性を向上させるためにトライボケミカル反応を利用している。すなわち、特許文献１２には、歯科用途として実用的な適用はおろか、金属製等の歯科材料表面の接着性を改質する課題は一切記載も示唆もされていない。
【００１３】
さらに、非特許文献２には、対象物（金属、セラミック）へ衝突させて、トライボケミカル反応を誘導し、この反応により対象物表面にシリカ層を形成するためのシリカ被覆アルミナ砂が開示されている。このシリカ層は微細な凹凸を有しており、歯科用接着材の塗布面の表面積が大きくなるために、接着性が改善されるものの、さらなる接着性を実用レベルまでに向上させるには、別途、シリカ層にプライマー処理をしなければならない。
【先行技術文献】
【特許文献】
【００１４】
【特許文献１】特開平９−２５４３３号公報
【特許文献２】特開昭５８−２１６８７号公報
【特許文献３】特公昭６０−４２２２２号公報
【特許文献４】特開平１−１３８２８２号公報
【特許文献５】特開平５−１１７５９５号公報
【特許文献６】特開昭６４−８３２５４号公報
【特許文献７】特開平１０−１４７３号公報
【特許文献８】特開２００７−２４６４７９号公報
【特許文献９】特開２００８−５６６４９号公報
【特許文献１０】特開平７−２５８２４８号公報
【特許文献１１】特開平５−２４６７７９号公報
【非特許文献】
【００１５】
【非特許文献１】真空４９、（２００６）、６１８〜６２３（中山景次  著）
【非特許文献２】表面技術、Ｖｏｌ．  ５８  （２００７）、Ｎｏ．１２、７３３〜７３８
【発明の概要】
【発明が解決しようとする課題】
【００１６】
上述のように、上記表面処理と接着材を用いた歯科材料の接着において、接着力あるいは耐水性、耐久性に関しては、歯科の臨床に用いる上で充分に満足のいくものではなく、依然として改善の余地があった。さらに、溶液中で接着性重合性単量体は不安定であるために、これを含むプライマーや接着材の保存安定性が悪く、接着力が接着性重合性単量体の濃度に影響されるなど、種々の問題点を有している。さらに、上記接着性重合性単量体の効果は貴金属あるいは非貴金属のどちらか一方において強く発現し、他方においては比較的弱い接着力しか発現しないために、プライマー組成物の選択性は著しく制限されている。
【００１７】
そこで、本発明では、貴金属合金等の歯科材料と歯科用接着材等との接着性の改善と、耐水性および耐久性の改善を付与することができ、さらに簡便に歯科材料の表面処理が可能な歯科材料用表面改質材を提供することを目的とする。
【課題を解決するための手段】
【００１８】
本発明者らは、上記課題を解決するために鋭意検討を行った結果、特定の改質材を表面処理に用いた場合、改質材により引き起こされたトライボケミカル反応により歯科材料表面に改質化合物が結合されて、貴金属合金製等の歯科材料と歯科用接着材等との接着性を向上させ、優れた耐水性および耐久性を付与することができ、上記課題を解決できることを見出して、本発明を完成するに至った。すなわち、本発明に係る歯科材料用表面改質材は、以下のとおりである。
【００１９】
本発明の歯科材料用表面改質材は、歯科材料への衝突および／または摩擦により、トライボケミカル反応を引き起こす歯科材料用表面改質材であり、当該トライボケミカル反応によって、前記歯科材料表面の原子と結合する官能基（ａ１）および、当該歯科材料表面と歯科用合着材または接着材との接着性を向上させる官能基（ａ２）を有する改質化合物（Ａ）が、担体粒子（Ｂ）に担持されてなることを特徴とする。
【００２０】
担体粒子（Ｂ）は、セラミックスであることが好ましく、アルミナであることがより好ましい。
本発明の歯科材料用表面改質材において、担体粒子（Ｂ）の重量平均粒径は、１〜５００μｍであることが好ましい。
【００２１】
本発明の歯科材料用表面改質材において、改質化合物（Ａ）は、チオリン酸系化合物、チオリン酸クロリド系化合物、トリアジンジチオン誘導体、チオウラシル誘導体およびチオクト酸誘導体からなる群から選択される化合物であることが好ましい。
【００２２】
本発明の歯科材料用表面改質材において、改質化合物（Ａ）は、シラン系カップリング剤、チタン系カップリング剤、アルミニウム系カップリング剤、トリメリット酸誘導体系化合物、カルボン酸系化合物およびリン酸系化合物からなる群から選択される化合物であることが好ましい。
【００２３】
本発明の歯科材料用表面改質材において、改質化合物（Ａ）は、無機粒子（Ｂ）に、０．０００５〜１０μｍの平均厚さで担持されていることが好ましい。
本発明の歯科材料用表面改質材において、改質化合物（Ａ）と担体粒子（Ｂ）との重量比（（Ａ）／（Ｂ））は、０．００１／９９．９９９〜５０／５０であることが好ましい。
【００２４】
本発明の歯科材料用表面改質材は、金属製歯科材料への衝突および／または摩擦が気相中にて行われるために使用されることが好ましい。
【発明の効果】
【００２５】
本発明の歯科材料用表面改質材は、歯科材料の表面処理に使用した場合、改質材の衝突および／または摩擦によって物理的に微細凹凸を歯科材料表面に形成するとともに、トライボケミカル反応により該表面に、改質化合物を高密度に結合させることができる。この表面改質は、以下の（１）〜（３）のような特性を有する。
【００２６】
（１）歯科材料に含有されている貴金属元素等が、改質材の衝突および／または摩擦により、外界に露出するとほぼ同時に改質化合物と貴金属元素等が直接接触する。そして、歯科材料表面と歯科用接着材等との接着性を向上させることができ、従来のプライマー処理において問題となっていたように、歯科材料表面に生成する水酸基、酸化膜、吸着する水分子などの影響を受けにくく、歯科材料表面に改質化合物を高密度で結合させることができる。
【００２７】
（２）トライボケミカル反応は、非常に高いエネルギーを発するので、歯科材料表面が貴金属と非貴金属のいずれの金属およびその合金からできたものであっても、表面に存在する原子の種類にかかわらず、該表面に改質化合物を結合させることができる。
【００２８】
（３）歯科材料用表面改質材を使用した表面処理は、短時間かつ簡便に行われるので、例えば、実験室や技工室のみならず、歯科診療室のチェアサイドで完了することができる。
【００２９】
このように、本発明の歯科材料用表面改質材は、歯科材料の表面処理に使用することで、該表面に物理的かつ化学的な表面改質を施すことができる。そのため、この対象物表面と、歯科材料表面の元素種の関係なく、レジン系接着材等の歯科用接着材等との接着性を改善させて、高い接着耐久性・耐水性を発揮することができる。
【００３０】
具体的には、歯科治療において、修復物、補綴装置、インプラント上部構造等の歯科材料を、本発明の歯科材料用表面改質材を使用して表面処理すると、歯科用接着材等と歯科材料との間の接着性を強固にすることができ、接着材からが歯科材料が脱離しにくくなるとともに、歯科材料が破損しにくくなる。さらに、本発明の歯科材料用表面改質材を使用して表面処理すると、破損した歯科材料を修理した場合も、歯科用接着材等の被着面が小さくても、強力かつ耐久性のある接着が可能となるために、歯科材料の耐久性が改善され、歯科治療のために切削する歯質の量を低減できる。
【図面の簡単な説明】
【００３１】
【図１】図１は、本発明に係る歯科材料用表面改質材を、噴射して、歯科材料へ吹き付け、衝突および／または摩擦させて、トライケミカル反応を発生させるための装置を示す図である。
【発明を実施するための形態】
【００３２】
本発明に係る歯科材料用表面改質材は、歯科材料への衝突および／または摩擦により、トライボケミカル反応を引き起こす歯科材料用表面改質材であり、当該トライボケミカル反応によって、前記歯科材料表面の原子と結合する官能基（ａ１）および、当該歯科材料表面と歯科用合着材または接着材との接着性を向上させる官能基（ａ２）を有する改質化合物（Ａ）が、担体粒子（Ｂ）に担持されてなることを特徴とする。以下、本発明に係る歯科材料用表面改質材について具体的に説明する。
【００３３】
まず、本発明の歯科材料用表面改質材の用途は、歯科材料表面の改質であるが、ここで歯科材料とは、歯牙の硬組織における病的な欠損に対しての機能回復を目的とした材料、あるいは審美性の回復・向上を目的とした材料を指し、例えば、ポーセレン製等のラミネートベニヤ、レジン床や金属床の有床義歯、硬質レジン前装冠や硬質レジンジャケット冠等のクラウン、コーピング材、ＤＢＳ（ダイレクトボンディングシステム）の矯正用ブラケット、保定装置、床型矯正装置、金属製やセラミック製のインレーやアンレー、ブリッジなどの、通常の歯科治療で使用される補綴物や非補綴物が挙げられる。
【００３４】
なお、これらの歯科材料の材質としては、金属、セラミックス、およびこれらの複合材料が挙げられる。さらに、歯科材料の材質としては、上記金属、セラミックスなどをフィラーとして含むレジン系複合材料も使用できる。上記金属としては、金、白金、銀、パラジウム、コバルト、クロム、ニッケル、チタン、鉄、スズ、亜鉛、銅等の純金属およびこれらの合金が挙げられる。上記セラミックスとしては、シリカ、ジルコニアセラミック、アルミナセラミック、ジルコニアセラミックと酸化イットリウムとを含む複合セラミック（部分安定化ジルコニア）、リューサイト結晶やアパタイト結晶などを含むガラスセラミック、およびこれらのセラミックスと金属酸化物および／またはＰ2Ｏ5とを含む複合セラミックスなどが挙げられる。ここで、複合セラミックスに含まれる金属酸化物としては、例えば、ＢａＯ、Ｎａ2Ｏ、Ａｌ2Ｏ3、ＴｉＯ2、Ｌａ2Ｏ3、ＭｇＯ、ＣａＯ等が挙げられる。
【００３５】
上述のレジン系複合材料としては、具体的には、硬質レジン、ハイブリッドセラミックス、コンポジットレジンなどが挙げられる。
本発明の担体粒子に担持される改質化合物（Ａ）は、歯科材料への衝突および／または摩擦により、トライボケミカル反応が引き起こされた際に、このトライボケミカル反応によって歯科材料表面の原子と結合する官能基（ａ１）および、歯科材料表面と歯科用合着材または接着材との接着性を向上させる官能基（ａ２）を有する。
【００３６】
ここで、官能基（ａ１）としては、歯科材料の材質により適宜選択することができる。具体的には、歯科材料表面が金属、または、フィラーとして金属粉（チタン等）を含む支台築造用コンポジットレジン等のような、金属を含むレジン系複合材料である場合、加水分解性アルコキシ基、チオリン酸基、チオリン酸クロリド基、トリアジンジチオン基、チオウラシルチオクト酸基、チオクト酸基などが挙げられる。また、歯科材料表面がセラミックス、またはセラミックスを含むレジン系複合材料である場合、官能基（ａ１）としては、加水分解性アルコキシ基、トリメリット酸基、カルボン酸基、リン酸基等が挙げられる。
【００３７】
また、官能基（ａ２）としては、歯科用合着材または歯科用接着材を構成する高分子と、または重合時にその単量体と化学的に結合（共有結合）し得る官能基（ａ２−１）または、歯科用合着材または歯科用接着材との親和性を向上させて、接着性を向上させる官能基（ａ２−２）である。
【００３８】
官能基（ａ２−１）としては、ビニル基、（メタ）アクリロイル基、アミノ基、エポキシ基（グリシジル基）、メルカプト基、イソシアネート基、ウレイド（カルバミド）基、ハロゲン基などが挙げられる。これらの官能基は、歯科用合着材または歯科用接着材を構成する高分子と、またはその単量体と重合時に、結合し得るものである。なお、官能基（ａ２−１）と上記高分子との結合、または単量体との重合時における結合は、例えば、加熱や光照射等によって生じる酸、塩基、ラジカル等による化学反応によって生じる。
【００３９】
官能基（ａ２−２）としては、エチレングリコール基、水酸基、ジスルフィド基等が挙げられる。
改質化合物（Ａ）は、上記官能基（ａ１）および官能基（ａ２）を有する限り特に限定されるものではない。
【００４０】
歯科材料表面がセラミックス、またはセラミックスを含むレジン系複合材料である場合、改質化合物（Ａ）は、シラン系、チタン系、アルミニウム系のカップリング剤であることが好ましい。このようなシラン系カップリング剤としては、例えば、ビニルトリメトキシシラン、ビニルトリエトキシシラン、ビニルトリクロロシラン、ビニルトリアセトキシシラン、ビニルトリス（β−メトキシエトキシ）シラン、γ−（メタ）アクリロイルオキシプロピルトリメトキシシラン、γ−（メタ）アクリロイルオキシプロピルトリス（β−メトキシエトキシ）シラン、γ−（メタ）アクリロイルオキシプロピルトリ（トリメチルシロキシ）シラン、ω−（メタ）アクリロイルオキシデシルトリメトキシシラン、γ−（メタ）アクリロイルオキシプロピルペンタメチルジシロキサン、γ−クロロプロピルトリメトキシシラン、γ−クロロプロピルメチルジメトキシシラン、γ−グリシドキシプロピルトリメトキシシラン、γ−グリシドキシプロピルメチルジエトキシシラン、β−（３，４−エポキシシクロヘキシル）エチルトリメトキシシラン、Ｎ−フェニル−γ−アミノプロピルトリメトキシシラン、γ−アミノプロピルトリエトキシシラン、γ−（２−アミノエチル）アミノプロピルトリメトキシシラン、メルカプトプロピルトリメトキシシラン、γ−イソシアネートプロピルトリエトキシシラン、γ−ウレイドプロピルトリエトキシシラン、ヘキサメチルジシラザン等が挙げられる。
【００４１】
また、上記チタン系カップリング剤としては、例えば、プロピルトリドデシルベンゼンスルホニルチタネート、イソプロピルジメタクリルイソステアロイルチタネート、イソプロピルトリクミルフェニルチタネート等が挙げられる。
【００４２】
上記アルミニウム系カップリング剤としては、例えば、アセトアルコキシアルミニウムジイソプロピレート等が挙げられる。
また、歯科材料表面がセラミックス、またはセラミックスを含むレジン系複合材料である場合、改質化合物（Ａ）として、上記カップリング剤の他にも、トリメリット酸誘導体系化合物、カルボン酸系化合物、リン酸系化合物、ホスホン酸系化合物が例示される。なお、トリメリット酸誘導体系化合物、カルボン酸系化合物、リン酸系化合物とは、官能基（ａ１）として、それぞれ、トリメリット酸基、カルボン酸基、リン酸基を有する化合物である。
【００４３】
上記トリメリット酸誘導体系化合物としては、例えば、４−メタクリロイルオキシエチルトリメリット酸（４−ＭＥＴ）やその無水物（４−ＭＥＴＡ）が挙げられる。
また、上記［カルボン酸系化合物としては、１１−（メタ）アクリロイルオキシー１，１−ウンデカンジカルボン酸（ＭＡＣ−１０）が挙げられる。
【００４４】
リン酸系化合物としては、２−メタアクリロイルオキシエチルアシドホスフェート（ＰＭ１）、ビス（２−メタアクリロイルオキシエチル）ホスフェート（ＰＭ２）、１０−メタクリロキシデシルジハイドロジェンフォスフェート（ＭＤＰ）、６―メタクリロキシヘキシルホスホノアセテートなどが挙げられる。
【００４５】
ところで、審美性の回復・向上を目的として、ジルコニア、ジルコニアに酸化イットリウム等を添加して安定化させた部分安定化ジルコニアなどのジルコニア系セラミックスがジャケット冠のコ−ピング材や、セラミックスインレ−やアンレ−等のフレーム材に適用されている。これらを、支台に接着する際に、γ−メタクリロキシプロピルメトキシシラン等のシランカップリング剤の溶液と酸性基含有重合性単量体の溶液を分包し、使用する直前に混合して、該歯科材料にプライミングして、両者の接着性を向上させている。しかし、このカップリング剤は水酸基が表面に多く残存するシリカ等の無機酸化物には効果的であるが、水酸基が表面に極端に少ないか皆無なジルコニア系セラミックス製歯科材料に対しては、カップリング剤とジルコニアとが相互作用しにくい。そのために、その表面に歯科用接着材が十分に接着しなかったり、長期間水中に浸漬すると接着力が低下し、耐久性が劣ったりする。このような問題を解決する観点から、改質化合物（Ａ）として、ジルコニアと反応可能な、ネオペンチル（ジアリル）オキシトリメタクリロイルジルコネ−ト、１０−メタクリロイルオキシデシルジハイドロジェンホスフェ−ト等が使用されることが好ましい。
【００４６】
また、歯科材料表面が金属、または金属を含むレジン系複合材料である場合、改質化合物（Ａ）は、チオリン酸基含有化合物、チオリン酸クロリド基含有化合物、トリアジンジチオン誘導体、チオウラシル誘導体、チオクト酸誘導体であることが好ましい。
【００４７】
上記チオリン酸基含有化合物とは、官能基（ａ１）として、リン酸基のリン原子に直接結合する４つの酸素原子の少なくとも１つが硫黄原子に置換された官能基（チオリン酸基）を有するとともに、官能基（ａ２）を有するリン酸誘導体である。
【００４８】
該チオリン酸基において、リン原子と、酸素もしくは硫黄原子を含んでいてもよい炭素鎖、酸素あるいは硫黄原子を介して、官能基（ａ２）とが少なくとも１つ結合したものでもよく、官能基（ａ２）は、直接、該リン原子と結合していても良い。ここで、リン原子と、酸素または硫黄原子を含んでいてもよい炭素鎖を介しての、官能基（ａ２）との結合において、該官能基（ａ２）は、炭素鎖の炭素原子を介して結合していてもよく、炭素鎖に酸素または硫黄原子が含まれる場合は、酸素または硫黄原子を介して結合していてもよい。
【００４９】
チオリン酸基含有化合物としては、例えば、下記一般式（１）で表わされることが好ましい。
【００５０】
【化１】
2010235541.tif 000002
また、上記チオリン酸クロリド基含有化合物とは、官能基（ａ１）として、上記チオリン酸基中の水酸基のうち少なくとも一つが塩素原子に置換された基（チオリン酸クロリド基）を有するとともに、官能基（ａ２）を有する化合物である。上記のチオリン酸基含有化合物と同様に、チオリン酸クロリド基において、リン原子と、酸素または硫黄原子を介して、官能基（ａ２）とが少なくとも１つ結合したものが好ましいが、官能基（ａ２）は、直接、該リン原子と結合していても良い。このようなチオリン酸クロリド基含有化合物としては、例えば、下記一般式（２）で表わされる。
【００５１】
【化２】
2010235541.tif 000003
上記トリアジンジチオン誘導体とは、官能基（ａ１）としてトリアジンジチオン基を有するとともに、官能基（ａ２）を有する化合物である。上記トリアジンジチオン誘導体は、好ましくは１，３，５−トリアジン−２，４−ジチオンであり、さらに好ましくは、トリアジン環の６位にて、官能基（ａ２）を有するものである。
【００５２】
上記チオウラシル誘導体とは、官能基（ａ１）としてチオウラシル基を有するとともに、官能基（ａ２）を有する化合物である。
上記チオクト酸誘導体とは、官能基（ａ１）としてチオクト基を有するとともに、官能基（ａ２）を有する化合物である。例えば、チオクト酸誘導体としては、このチオクト酸の末尾７、８位炭素にジスルフィドが結合した複素五員環を有するものが挙げられる。このようなチオクト酸誘導体は、そのカルボン酸にて官能基（ａ２）を有するものが好ましい。
【００５３】
上述の改質化合物（Ａ）の中でも、官能基（ａ２）としてビニル基を有するトリアジンジチオン誘導体が特に好ましい。このようなビニル基を有するトリアジンジチオン誘誘導体としては、６−（４−ビニルベンジル−ｎ−プロピル）アミノ−１，３，５−トリアジン−２，４−ジチオン（ＶＢＡＴＤＴ）等が好適な例として例示される。
【００５４】
なお、改質化合物（Ａ）として、官能基（ａ１）、（ａ２）を有する限り、通常の金属製歯科材料の接着に用いられるプライマーに含有されている接着性重合性単量体（機能性モノマー）が好適に用いることが出来る。つまり、常法において、プライマー性能を有するものは、改質化合物（Ａ）として性能を発揮すると見なして良い。
【００５５】
改質化合物（Ａ）の分子量が過度に大きい場合、１分子あたりの官能基（ａ１）数が大きくなるものの、官能基（ａ１）の活性を殆ど失わせない状態で改質化合物（Ａ）を生成することは困難であることがある。その上、比較的低分子ならば各官能基がトライボケミカル反応にて歯科材料表面の原子と結合しやすいが、改質化合物（Ａ）の分子量が過度に大きい場合、実際上、高い結合性能は期待し難いことがある。したがって、改質化合物（Ａ）の分子量は、過度に高いことは好ましくなく、低分子量であることが好ましい。具体的な分子量は、特に限定されるものではないが、好ましくは１００００以下、より好ましくは３０００以下、更に好ましくは１０００以下である。
【００５６】
本発明の歯科材料用表面改質材を構成する担体粒子（Ｂ）は、歯科材料表面に改質材を衝突および／または摩擦させた場合に、トライボケミカル反応を引き起こす機能を有し、少なくとも摩擦を起こせる材料である必要があるが、この反応を引き起こすことが可能ならば特に限定されるものではない。
【００５７】
担体粒子（Ｂ）の具体的な材料としては、強いトライボケミカル反応を引き起こす材料（反応可能材料）が好ましく、例えば金属や合金（鉄、タングステン、チタン、ニッケル、コバルト等）、半導体元素、セラミックス（アルミナ、シリカ、ジルコニア等）やその他の無機化合物（窒化ケイ素、炭化ケイ素、窒化ホウ素、炭化ホウ素、炭酸カルシウム、リン酸カルシウム等）、ポリカーボネート等の硬質プラスチックス、ガラス、あるいはそれらの混合物や複合物等が挙げられる。
【００５８】
これらの中でも、硬さ、安定性、保存性、低為害性の観点から、セラミックスが好ましく、特にアルミナが好ましい。
場合によっては、トライボケミカル反応性が低い（上述の材料に比べて摩擦性が低い）材料（低反応性材料）で構成されたマトリクス中に、上述のような、トライボケミカル反応を引き起こす材料（反応可能材料）のドメインが散在していたり、低反応性材料のコアの表面が反応可能材料のクラッドで被覆されていたりしても良い。なお、低反応性材料としては、軟質ポリエチレン、軟質ポリアクリルアミド、シリコン樹脂等の軟質樹脂が挙げられる。
【００５９】
ただし、歯科材料用表面改質材に十分なトライボケミカル反応性を付与するためには、改質化合物（Ａ）も含めた表面改質材全体（上記低反応性材料を含む場合もある。）を１００重量％とした場合において、当該担体粒子（Ｂ）に、反応可能材料が、好ましくは１０重量％以上、より好ましくは５０重量％以上、更に好ましくは７０重量％以上含まれる。
【００６０】
改質化合物（Ａ）を、担体粒子（Ｂ）に担持して、歯科材料用表面改質材を調製する手段は特に限定されるものではない。例えば、改質化合物（Ａ）を含む溶液に担体粒子（Ｂ）を浸漬した後に取り出し、乾燥させて溶媒を除去して、粒子表面にコーティングしてもよく、改質化合物（Ａ）を含む溶液を担体粒子（Ｂ）に噴霧してもよく、改質化合物（Ａ）の原料（Ａ´）を担体粒子（Ｂ）表面において化学反応させて、原料（Ａ´）から改質化合物（Ａ）を生成して、担体粒子（Ｂ）表面に堆積させてもよい。
【００６１】
なお、粒子同士の凝集は、粒子の表面設計や当該化合物の溶媒などの媒体種類や濃度、乾燥雰囲気や温度、粒子間の距離等を調節することにより、抑制可能ではあるが、担持工程または乾燥工程において、適度な振動を与えたり、篩にかけたり、超音波をかけるなど、表面改質材からなる凝集体を積極的に分解する操作を含む工程を採用してもよい。
【００６２】
但し、改質材を調製するにあたり、特に改質化合物を担体粒子（Ｂ）に含浸させる態様においては、改質化合物（Ａ）が中心部に局在して表層部での分布が少ないことは好ましくない。
【００６３】
あるいは、担体粒子（Ｂ）の表面形状を多孔質にするなどの、改質化合物（Ａ）が有効に含浸し得る構造に形成しておいて、改質化合物（Ａ）を含浸させるという担持形態であっても良い。
【００６４】
特に含浸させる形態においては、改質化合物（Ａ）は、液体または粘性体のような流動体（溶液、分散体）の状態にて担持することが可能である。そのような場合などにおいては、極薄い封止材を最外層に配しても良い。また、当該化合物のみにて、担持されていても良いが、必要に応じて、溶剤やその他の助剤を若干含ませることにて、改質化合物（Ａ）の担持を補助しても良い。
【００６５】
また、歯科材料用表面改質材は、改質化合物（Ａ）を最外層において、輸送の際の振動程度では剥落しない程度の保持力にて担持していることが好ましい。
歯科材料用表面改質材の平均粒径は、好ましくは１〜５００μｍ、より好ましくは１０〜２００μｍ、更に好ましくは２５〜１２５μｍである。歯科材料用表面改質材の平均粒径が１μｍ未満であると、改質化合物（Ａ）そのものが歯科材料表面に付着し、積層され、その結果、歯科材料への接着が弱くなるおそれがある。一方、歯科材料用表面改質材の平均粒径が５００μｍを超えると、該表面処理によって生じる歯科材料表面の微小な凹凸が少なくなり、これに伴って、歯科材料表面へ塗布される接着材の実質的な表面積が減少してしまう恐れがある。
【００６６】
また、本発明の歯科材料用表面改質材で、歯科材料に表面処理を施し、この歯科材料を接着材で接着し、室温に１時間、３７℃の水道水中に２４時間浸漬した後、５００サイクルの水温４℃と６０℃の水中に交互に浸漬する熱サイクル操作を行った後、万能試験機（株式会社島津製作所社製；商品名「ＡＧＳ−１０ｋＮＧ」、剥離速度：０．５ｍｍ／ｍｉｎ）を用いて、求められるせん断接着強さ（ＭＰａ）を（Ｆ１）とする。一方、改質化合物（Ａ）を担持していない担体粒子（Ｂ）で、歯科材料に表面処理を施し、さらに同様の改質化合物（Ａ）でプライマー処理したこと以外は同様にして求められるせん断接着強さ（ＭＰａ）を（Ｆ２）とする。この場合、上記（Ｆ１）と（Ｆ２）とは、以下の関係にあることが好ましい。
【００６７】
まず、せん断接着強さの強度比（（Ｆ１）／（Ｆ２））は、好ましくは１．２、より好ましくは１．４、更に好ましくは２以上である。
また、せん断接着強さの強度差（（Ｆ１）−（Ｆ２）は、好ましくは５ＭＰａ以上、より好ましくは７ＭＰａ以上、更に好ましくは１０ＭＰａ以上である。
【００６８】
歯科材料用表面改質材において、担体粒子（Ｂ）に担持される改質化合物（Ａ）の平均厚さとしては、好ましくは０．０００５〜１０μｍ、より好ましくは０．００１〜１μｍ、更に好ましくは０．００５〜０．２μｍである。
【００６９】
上記平均厚さが０．０００５μｍ未満であると、担体粒子に改質化合物（Ａ）が十分に担持されない場合があり、一方、上記平均厚さが１０μｍを超えると、調製の際に、粒子が凝集して操作性が悪くなりやすく、保存安定性が低下することとなる。したがって、上記平均厚さが上記範囲にある場合、改質材の調製の際に、粒子状である表面改質材が凝集して操作性が悪くなったり、保存安定性が低下したりすることがなく、十分に改質化合物（Ａ）を担体粒子（Ｂ）に担持させることができる。
【００７０】
なお、前記平均厚さではなくて、歯科材料用表面改質材全体を１００重量％とした場合、改質化合物（Ａ）の重量％を調節しても、改質材の調製の際に、粒子が凝集して操作性が悪くなったり、保存安定性が低下したりすることがなく、十分に改質化合物（Ａ）を担体粒子（Ｂ）に担持させることができる。このような観点から、改質化合物（Ａ）と前記担体粒子（Ｂ）との重量比（（Ａ）／（Ｂ））が、０．００１／９９．９９９〜５０／５０であることが好ましく、０．０１／９９．９９〜１０／９０であることがより好ましく、０．１／９９．９〜１／９９であることがさらに好ましい。
【００７１】
また、歯科材料用表面改質材の重量平均粒径は、好ましくは１〜５００μｍ、より好ましくは１０〜２００μｍ、更に好ましくは２５〜１２５μｍである。ここで、重量平均粒径は、ＬＡ−９１０（ＨＯＲＩＢＡ社製粒度分析計）を用いてレーザー光回折散乱法（測定波長６３２．８ｎｍ）により求めた値である。
【００７２】
表面改質材を歯科材料に衝突および／または摩擦させて、トライボケミカル反応を引き起こす態様としては、特に限定されるものではないが、例えば、必要に応じて、対象箇所を洗浄、風乾してから、表面改質材を乾燥空気などの気体媒体にて、高速に加速して、対象箇所に吹き付けるといった通常の歯科用サンドブラスト処置を準用することで上記反応を引き起こすことが可能である。このトライボケミカル反応は、通常、液体媒体中で行われるのではなく、室温の空気中のような気体雰囲気中にて行われるものであり、本発明の表面改質材は、歯科材料に対して、通常、歯科材料への衝突が気相中にて行われるために使用され、この衝突は、例えば、図１に示されるような噴射装置１０を用いて行われる。
【００７３】
具体的には、本発明の表面改質材１１を、圧縮空気１２により圧力をかけて、表面改質材１１をノズル１３から被着体（歯科材料）の表面に噴射して、歯科材料表面が改質される。この噴射により、歯科材料のごく表層が破壊される。そして、破壊された表層には、歯科材料に含有されている金属やシリカ等が露出するとともに、この部分に局所的かつ急激なエネルギーが発生し、活性化状態が出現する。この活性化状態下で、該表面に露出した金属やシリカ等と改質化合物（Ａ）とは、官能基（ａ１）を介して結合する。また、歯科材料表面には、改質化合物（Ａ）に含まれる官能基（ａ２）が存在するために、歯科材料と歯科用合着材または接着材との間の接着性は向上される。
【００７４】
本発明の表面改質材を用いたトライボケミカル処理（表面改質処理）は、単独で、対象物である歯科材料表面を改質して、いずれの貴金属とその合金に対しても充分な接着力、優れた耐水性および耐久性などの効果を発揮する。
【００７５】
さらに、本発明の表面改質材を用いたトライボケミカル処理は、単独でもよいが、この処理の後に公知のプライマーを塗布したり、接着性重合性単量体を含有するレジン系材料と組み合わせて使用したりすることもできる。このように使用することで、本発明の改質材とその他の処理等との相乗効果により、歯科材料として、非貴金属、貴金属、合金の金属種類を問わずに、さらに歯科材料と歯科用合着材または接着材との接着性を向上させることができるとともに、良好な耐水性および耐久性も発揮することができる。
【００７６】
改質材の噴射処理の程度を示すパラメータＰ（ｇ／ｍｍ2）は、処理時間と噴射量率（時間当たりに噴射される粒子量）の積である噴射された粒子量Ｗ（ｇ）に比例し、処理すべき材料の面積Ｓ（ｍｍ2）に反比例し、下記式にて表わされる。
【００７７】
【数１】
2010235541.tif 000004
前記パラメータＰは、好ましくは０．００２〜０．３ｇ／ｍｍ2、より好ましくは０．００７〜０．１ｇ／ｍｍ2、更に好ましくは０．０１〜０．０５ｇ／ｍｍ2である。前記パラメータＰが０．００２ｇ／ｍｍ2未満であると、十分なトライボケミカル反応が発生せず、接着不良の原因となる恐れがあり、一方、前記パラメータＰが０．３ｇ／ｍｍ2を超えると、歯科材料表面を過度に痛め、適合が悪くなり、処理時間が長くなりすぎる等のデメリットが問題となる。
【００７８】
また、十分な効果が得られるトライボケミカル反応を発生させるためには、噴射速度も重要である。簡易な速度の定量方法として以下の方法を例示する。即ち、床から５ｃｍの高さに噴射装置の噴射口を水平に向けて設置する。そして、空気中において、その噴射口から、重量平均粒径５０μｍのアルミナ粒子を水平方向に噴射して、水平方向に噴射口から計測した前記粒子の落下位置を測定する。落下した粒子が最も多い落下位置を平均落下位置Ｆとする。前記Ｆは噴射速度と比例するものであるから、前記噴射装置の噴射速度を評価するパラメータとして用いることが可能である。噴射ノズルから被照射物までの間隔を１  ｃｍとした場合、前記Ｆは、好ましくは０．２〜１０ｍ、より好ましくは０．４〜５ｍ、更に好ましくは０．７〜２．４ｍである。前記Ｆが０．２ｍ未満であると、十分なトライボケミカル反応が発生せず、接着不良の原因となる恐れがあり、一方、前記Ｆが１０ｍを超えると、歯科材料表面を過度に痛める等のデメリットが発生する恐れがある。
【００７９】
また、歯科用合着材または接着材としては、通常の歯科材料を接着・固定する合着材または接着材であり、上記官能基（ａ２）と結合性あるいは親和性を有する限り、特に限定されない。なお、上記官能基（ａ２）と重合性のある炭素２重結合を含むモノマーおよび重合開始剤を成分として含有する重合硬化型の歯科用合着材または接着材（レジン材料やレジンコンポジット材料）を上記接着材として適用すると、より強固な接着性を発揮することができる。このような歯科用の合着材や接着材は、トリアルキルホウ素（ＴＢＢ等）あるいはその部分酸化物（ＴＢＢＯ等）および（メタ）アクリレート系モノマーからなることが好ましい。この（メタ）アクリレート系モノマーとしては、メチルメタクリレート（ＭＭＡ）および４−メタクリロキシエチルトリメリット酸無水物（４−ＭＥＴＡ）などを挙げることができる。
【００８０】
なお、この硬化性組成物には、本発明の改質材の特性を損なわない範囲内で、例えばポリメチルメタクリレート（ＰＭＭＡ）粉末のような他の成分が配合されていてもよい。すなわち、この硬化性組成物の代表的な例としては、「スーパーボンドＣ＆Ｂ」、「スーパーボンドモノマー液」、「スーパーボンドポリマー粉末クリア」（いずれもサンメディカル社製）を好適に使用することができる。
【実施例】
【００８１】
以下実施例により本発明の歯科材料用表面改質材を具体的に説明するが、本発明は、以下の実施例によって何ら限定されるものではない。
【００８２】
［歯科材料用表面改質材（Ｓ微粒子）］
重量平均粒径５０μｍのアルミナ微粒子  １０ｇを、２重量％ＶＢＡＴＤＴ（６−（４−ビニルベンジルプロピル）アミノ−１，３，５−トリアジン−２，４−ジチオン）アセトン溶液（Ｖ−プライマー（サンメディカル社製））  ２ｇ中に１時間浸漬した。その後、浸漬されたアルミナ微粒子を取り出し、大気中で２４時間乾燥して、アルミナ微粒子を１００重量部に対して、表面改質材として、０．４重量部のＶＢＡＴＤＴが担持された表面改質材（以下、Ｓ微粒子と称する）を得た。
なお、アルミナ微粒子の重量平均粒径を、ＬＡ−９１０（ＨＯＲＩＢＡ社製粒度分析計）を用いてレーザー光回折散乱法（測定波長６３２．８ｎｍ）により求めた。
【００８３】
［歯科用接着材組成物（試験用接着材）］
まず、５重量％  ４−ＭＥＴＡ（４−メタクリロキシエチルトリメリット酸無水物）のＭＭＡ（メチルメタクリレート）溶液を調製した。次いで、このＭＭＡ溶液に、重合開始剤として１０重量％ＴＢＢ部分酸化物（ＴＢＢ  １モルに対して酸素原子１モルを付加）を添加してポリメチルメタクリレートを生成して、試験用接着材（４−ＭＥＴＡ／ＭＭＡ−ＴＢＢレジン）を得た。なお、この接着材組成物において、液と固形分との重量比率は、液：固形分＝５：３であった。
【００８４】
［実施例１］
鋳造した直径１０ｍｍ、厚さ２．５ｍｍの金銀パラジウム合金（重量比Ａｇ：Ｃｕ：Ｐｄ：Ａｕ：その他の金属元素（Ｚｎ，Ｉｒ，Ｉｎ）＝４６：２０：２０：１２：２）製円板の平坦な表面を６００番の耐水研磨紙で研削して、水洗、乾燥して、試験金属板を得た。その後、Ｓ微粒子を図１に示される装置（モリタ社製アドアブレーダープラス）に入れ、４．５ｋｇｆ／ｃｍ2の圧力を加え、ノズル（Ｆ値１．３ｍ）から１ｃｍの距離に位置する試験金属片表面に１０秒間噴射した（サンドブラスト処理）。その後、試験金属板に圧縮空気を吹き付けてＳ微粒子を吹き飛ばした。
【００８５】
次いで、試験金属板に、マスキングテープを貼布して、直径５  ｍｍの円形の被着面を形成した。さらに、この被着面に試験用接着材を塗布し、この接着材上に直径８ｍｍ、長さ５ｍｍのアクリル製の棒を圧接して、試験片を作製した。
【００８６】
この試験片を大気中で室温に１時間放置し、さらに３７℃の水道水中に２４時間浸漬した。その後、試験片に、水温４℃と６０℃の水中に交互に浸漬する熱サイクル操作を５００回行った。この熱サイクル操作を経た試験片を、せん断接着試験に供した。このせん断接着試験にて、万能試験機（株式会社島津製作所社製；商品名「ＡＧＳ−１０ｋＮＧ」）を用いて、剥離速度：０．５ｍｍ／ｍｉｎの条件で、試験片が破断した時の値から接着強さを求め、試験片６個における結果の平均値を算出した。
【００８７】
［比較例１］
Ｓ微粒子の代わりに、表面改質材を担持していない重量平均粒径５０μｍのアルミナ微粒子を使用したこと以外は、実施例１と同様に試験片を作製し、この試験片についてせん断接着試験を行った。結果を表１に示す。
【００８８】
［比較例２］
Ｓ微粒子の代わりに、表面改質材を担持していない重量平均粒径５０μｍのアルミナ微粒子を試験金属板に吹き付け、その後、金属表面に２重量％ＶＢＡＴＤＴアセトン溶液をプライマー塗布したこと以外は、実施例１と同様に試験片を作製し、この試験片についてせん断接着試験を行った。結果を表１に示す。
【００８９】
［実施例２］
試験用接着材として、４−ＭＥＴＡ／ＭＭＡ−ＴＢＢレジンの代わりに、４−ＭＥＴＡを含有しない接着材（ＭＭＡ−ＴＢＢレジン）を用いたこと以外は、実施例１と同様に試験片を作製し、この試験片についてせん断接着試験を行った。結果を表１に示す。
【００９０】
ここで使用されたＭＭＡ−ＴＢＢレジンは、４−ＭＥＴＡを含有しないこと以外は４−ＭＥＴＡ／ＭＭＡ−ＴＢＢレジンと同じ組成であり、同様に調製された。なお、４−ＭＥＴＡは、表面接着性を改質する性質を有する。
【００９１】
［比較例３］
Ｓ微粒子の代わりに、表面改質材を担持していない重量平均粒径５０μｍのアルミナ微粒子を使用したこと以外は、実施例２と同様に試験片を作製し、この試験片についてせん断接着試験を行った。結果を表１に示す。
【００９２】
［比較例４］
Ｓ微粒子の代わりに、表面改質材を担持していない重量平均粒径５０μｍのアルミナ微粒子を試験金属板に吹き付け、その後、金属表面に２重量％ＶＢＡＴＤＴアセトン溶液をプライマー塗布したこと以外は、実施例２と同様に試験片を作製し、この試験片についてせん断接着試験を行った。結果を表１に示す。
【００９３】
【表１】
2010235541.tif 000005
表１によると、表面改質材を担持するアルミナ微粒子を用いたサンドブラスト処理を施された試験片では、比較例１〜４の場合と比べて、接着強さの平均値は著しく高かった。
【００９４】
一方、表面改質材を担持していないアルミナ微粒子によるサンドブラスト処理の場合（比較例１、比較例３）、接着強さの平均値は著しく低くかった。さらに、表面改質材を担持していないアルミナ微粒子単独によるサンドブラスト処理後に、表面改質材と同一成分であるプライマーを塗布した場合（比較例２、比較例４）であっても、比較例１や比較例３の場合と比べては、接着強さの平均値は、若干改善されたものの、実施例１，２の場合と比べては著しく低い値であった。
【００９５】
このような結果から、歯科材料にブラスト処理をして表面接着性を改善するにあたって、表面改質材を担持したアルミナ微粒子は、アルミナ微粒子単独の場合はもとより、アルミナ微粒子単独でブラスト処理した後でプライマー処理した場合にも見られない、相乗的な表面改質効果を発揮することが確認された。
【００９６】
さらに、表面接着性を改質する性質を有する４−ＭＥＴＡを含む接着材（４−ＭＥＴＡ／ＭＭＡ−ＴＢＢレジン）を使用した場合（実施例１）、接着強さの平均値は、ＭＭＡ−ＴＢＢレジンを使用した場合に比べて、良好な結果であった。
【図１】
2010235541.tif 000006